(57)【要約】【課題】複数の光学特性を示すことができ、フォトニック結晶等の光機能材料として幅広い用途で用いることができるコロイド結晶積層体及びその製造方法を提供すること。【解決手段】親水性モノマーを重合させてなるマトリックス２と、マトリックス２中に配列されたコロイド粒子３とを有するコロイド結晶層４１，４２が複数積層された積層体４からなるコロイド結晶積層体１及びその製造方法である。コロイド粒子３は、マトリックス２中に固定化されている。積層体４を構成する各コロイド結晶層４１，４２において、コロイド粒子３は、マトリックス２中に略均一な距離で配置されている。積層体４においては、任意の１つのコロイド結晶層４１におけるコロイド粒子３の粒子間距離は、他の少なくとも一つのコロイド結晶層４２におけるコロイド粒子３の粒子間距離と異なっている。【選択図】図１
2005338243.tif 000002
【特許請求の範囲】
【請求項１】
親水性モノマーを重合させてなるマトリックスと、該マトリックス中に配列されたコロイド粒子とを有するコロイド結晶層が複数積層された積層体からなり、
上記コロイド粒子は、上記マトリックス中に固定化されており、
上記積層体を構成する各コロイド結晶層において、上記コロイド粒子は、上記マトリックス中に略均一な距離で配置されており、
上記積層体においては、任意の１つのコロイド結晶層における上記コロイド粒子の粒子間距離は、他の少なくとも一つのコロイド結晶層における上記コロイド粒子の粒子間距離と異なっていることを特徴とするコロイド結晶積層体。
【請求項２】
請求項１において、上記コロイド粒子は、粒子径が０．０１〜１０μｍであることを特徴とするコロイド結晶積層体。
【請求項３】
請求項１又は２において、上記コロイド粒子は、その粒子径のばらつきが１０％以下であることを特徴とするコロイド結晶積層体。
【請求項４】
請求項１〜３のいずれか一項において、上記マトリックスは、９５重量％以下の水分を含んでいることを特徴とするコロイド結晶積層体。
【請求項５】
請求項１〜４のいずれか一項において、上記マトリックスは、ゲル状であることを特徴とするコロイド結晶積層体。
【請求項６】
モノマーを重合させてなるマトリックスと、該マトリックス中に配列されたコロイド粒子とを有するコロイド結晶層を積層し、該コロイド結晶層の積層体からなるコロイド結晶積層体を製造する方法であって、
親水性溶媒中に親水性モノマーを５〜３０重量％含む低濃度モノマー溶液中で、上記コロイド粒子を規則的に配列させる第１結晶化工程と、
該第１結晶化工程後に、上記低濃度モノマー溶液中に含まれる上記親水性モノマーを重合させることにより、ゲル状のマトリックス中に上記コロイド粒子を固定化し、コロイド結晶層を作製する第１ゲル化工程と、
上記第１結晶化工程とは異なる濃度、又は／及び異なる粒子径の上記コロイド粒子を含有する上記低濃度モノマー溶液中に、上記コロイド結晶層を浸漬し、該低濃度モノマー溶液中において、上記コロイド結晶層上に上記コロイド粒子を規則的に配列させる第２結晶化工程と、
上記第２結晶化工程後の上記低濃度モノマー溶液中に含まれる上記親水性モノマーを重合させることにより、上記コロイド結晶層上に規則的に配列された上記コロイド粒子をゲル状のマトリックス中に固定化し、上記コロイド結晶層の上記積層体を作製する第２ゲル化工程とを有することを特徴とするコロイド結晶積層体の製造方法。
【請求項７】
請求項６において、上記低濃度モノマー溶液中に含まれる上記親水性モノマーは、分子量が２００以上であることを特徴とするコロイド結晶積層体の製造方法。
【請求項８】
請求項６又は７において、上記第２ゲル化工程後に、上記コロイド粒子を含有する上記低濃度モノマー溶中に、上記積層体を浸漬し、該積層体上に上記コロイド粒子を規則的に配列させる連続結晶化工程と、
該連続結晶化工程後の上記低濃度モノマー溶液中に含まれる上記親水性モノマーを重合させることにより、上記積層体上に規則的に配列され上記コロイド粒子をゲル状のマトリックス中に固定化する連続ゲル化工程とを交互に少なくとも１回以上行うことを特徴とするコロイド結晶積層体の製造方法。
【請求項９】
請求項６〜８のいずれか一項において、上記第２ゲル化工程又は上記連続ゲル化工程後の上記積層体を、親水性溶媒中に親水性モノマーを５０重量％以上含む高濃度モノマー溶液に浸漬する高濃度モノマー置換工程と、
上記高濃度モノマー溶液中に含まれる上記親水性モノマーを重合させる硬化工程とを有することを特徴とするコロイド結晶積層体の製造方法。
【請求項１０】
請求項９において、上記高濃度モノマー溶液中に含まれる上記親水性モノマーは、分子量が６００以下であることを特徴とするコロイド結晶積層体の製造方法。
【請求項１１】
請求項９又は１０において、上記硬化工程後に得られる上記コロイド結晶積層体は、上記マトリックス中に４０重量％以下の水分を含んでいることを特徴とするコロイド結晶積層体の製造方法
【請求項１２】
請求項６〜１１のいずれか一項において、上記親水性モノマーは、光重合により重合させることを特徴とするコロイド結晶積層体の製造方法。
【請求項１３】
請求項６〜１２のいずれか一項において、上記コロイド粒子は、粒子径が０．０１μｍ〜１０μｍであることを特徴とするコロイド結晶積層体の製造方法。
【請求項１４】
請求項６〜１３のいずれか一項において、上記コロイド粒子は、その粒子径のばらつきが１０％以下であることを特徴とするコロイド結晶積層体の製造方法。
【発明の詳細な説明】
【技術分野】
【０００１】
本発明は、マトリックスと、該マトリックス中に配列されたコロイド粒子とを有するコロイド結晶層が複数積層された積層体からなるコロイド結晶積層体及びその製造方法に関する。
【背景技術】
【０００２】
粒子径のばらつきが小さく、所謂単分散なコロイド粒子は、例えば該コロイド粒子を分散させた溶媒を蒸発させることにより、規則的に配列して秩序構造を形成し、コロイド結晶を形成できることが知られている。また、コロイド粒子は、これを分散させた溶媒中においても粒子間の相互作用によって規則的に配列し、コロイド結晶を形成することができる。
【０００３】
このようなコロイド結晶は、Ｂｒａｇｇ回折により、その格子定数に対応した波長の電磁波を反射することができる。例えば、コロイド結晶がサブミクロンオーダーの粒子径をもつコロイド粒子からなる場合には、紫外光や可視光から赤外光の範囲の波長を反射することができる。さらに可視光を反射する場合には、イリデセンス（虹彩色）を示すことが知られている。このような特徴を利用して、コロイド結晶は、特定の波長の光を透過しない光フィルターや特定の光を反射するミラー、フォトニック結晶とよばれる新規な光機能材料、又は光スイッチや光センサ等への応用が考えられている。
【０００４】
コロイド結晶は、これまでいくつかの公報等に開示されている。その作製方法としては、例えばシリカやポリスチレンのコロイド粒子を水分散液中で脱イオンして夾雑イオンを除去する方法等が知られている（特許文献１及び２参照）。
また、コロイド結晶の構造を制御する方法として、コロイド粒子の分散液を加熱又は冷却する方法（特許文献３参照）や、せん断流動を与える方法（特許文献４及び５参照）や、振動を与える方法（特許文献６参照）等が知られている。
また、コロイド結晶の応用例としては、２枚の透明な平板間にポリスチレン粒子からなるコロイド結晶を挟んだ構造の光フィルター（特許文献７参照）や、ポリスチレン粒子からなるコロイド結晶をポリマーでゲル化させて作製したコロイド結晶ゲル（特許文献８〜１０参照）等が知られている。
【０００５】
コロイド結晶を光スイッチや光センサ、又はフォトニック結晶等の光機能材料等として実用化するためには、コロイド結晶の結晶構造、即ちコロイド結晶中のコロイド粒子の粒子間距離を制御することが必要である。光機能材料として幅広い用途で用いるためには、例えばＢｒａｇｇ回折ピーク等の光学特性を複数示すことができるコロイド結晶が望まれる。
【０００６】
コロイド結晶の結晶構造の制御方法としては、例えばコロイド結晶を構成する上記コロイド粒子の粒子径を変化させる方法がある。
しかしながら、コロイド結晶を形成するコロイド粒子の合成法は限られており、結晶構造を制御することは困難であった。上記した従来の方法に開示されたコロイド結晶の作製方法においても、その結晶構造を自在に制御することは困難であった。
【０００７】
また、コロイド粒子を分散させた溶媒中で、コロイド粒子間の相互作用によってコロイド粒子を規則的に配列し、コロイド結晶を形成させた場合には、粒子濃度や塩濃度によって結晶構造を比較的容易に制御することができる。しかしながら、この場合においても１つのコロイド結晶からは、例えばＢｒａｇｇ回折ピーク等の光学特性を１つしか得ることができない。
そのため、得られるコロイド結晶の光学特性は単調であり、光機能材料等としての応用範囲が狭いという問題があった。
【０００８】
【特許文献１】特開平５−８５７１６号公報
【特許文献２】特開平６−１００４３２号公報
【特許文献３】特開平１１−３１９５３９号公報
【特許文献４】特開２００２−２８４７１号公報
【特許文献５】特開２００３−２１２７００号公報
【特許文献６】特開２００２−１２８６００号公報
【特許文献７】欧州特許第０４８２３９４号明細書
【特許文献８】米国特許第４６３２５１７号明細書
【特許文献９】米国特許第４６２７６８９号明細書
【特許文献１０】米国特許第４４５１４１２号明細書
【発明の開示】
【発明が解決しようとする課題】
【０００９】
本発明は、かかる従来の問題点に鑑みてなされたものであって、複数の光学特性を示すことができ、フォトニック結晶等の光機能材料として幅広い用途で用いることができるコロイド結晶積層体及びその製造方法を提供しようとするものである。
【課題を解決するための手段】
【００１０】
第１の発明は、親水性モノマーを重合させてなるマトリックスと、該マトリックス中に配列されたコロイド粒子とを有するコロイド結晶層が複数積層された積層体からなり、
上記コロイド粒子は、上記マトリックス中に固定化されており、
上記積層体を構成する各コロイド結晶層において、上記コロイド粒子は、上記マトリックス中に略均一な距離で配置されており、
上記積層体においては、任意の１つのコロイド結晶層における上記コロイド粒子の粒子間距離は、他の少なくとも一つのコロイド結晶層における上記コロイド粒子の粒子間距離と異なっていることを特徴とするコロイド結晶積層体にある（請求項１）。
【００１１】
上記第１の発明のコロイド結晶積層体において最も注目すべき点は、コロイド結晶層が複数積層された積層体からなり、該積層体において、任意の１つのコロイド結晶層における上記コロイド粒子の粒子間距離は、他の少なくとも一つのコロイド結晶層における上記コロイド粒子の粒子間距離と異なっていることにある。
【００１２】
即ち、上記コロイド結晶積層体においては、少なくとも２つの上記コロイド結晶層間における上記コロイド粒子間の粒子間距離が互いに異なっている。したがって、少なくとも２つの上記コロイド結晶層においては、結晶構造が互いに異なる。そのため、上記コロイド結晶積層体においては、結晶構造の異なる上記コロイド結晶層がそれぞれ異なる光学特性を示すことができる。
それ故、上記コロイド結晶積層体は、フォトニック結晶等の光機能材料として、幅広い用途で用いることができる。
【００１３】
第２の発明は、モノマーを重合させてなるマトリックスと、該マトリックス中に配列されたコロイド粒子とを有するコロイド結晶層を積層し、該コロイド結晶層の積層体からなるコロイド結晶積層体を製造する方法であって、
親水性溶媒中に親水性モノマーを５〜３０重量％含む低濃度モノマー溶液中で、上記コロイド粒子を規則的に配列させる第１結晶化工程と、
該第１結晶化工程後に、上記低濃度モノマー溶液中に含まれる上記親水性モノマーを重合させることにより、ゲル状のマトリックス中に上記コロイド粒子を固定化し、コロイド結晶層を作製する第１ゲル化工程と、
上記第１結晶化工程とは異なる濃度、又は／及び異なる粒子径の上記コロイド粒子を含有する上記低濃度モノマー溶液中に、上記コロイド結晶層を浸漬し、該低濃度モノマー溶液中において、上記コロイド結晶層上に上記コロイド粒子を規則的に配列させる第２結晶化工程と、
上記第２結晶化工程後の上記低濃度モノマー溶液中に含まれる上記親水性モノマーを重合させることにより、上記コロイド結晶層上に規則的に配列された上記コロイド粒子をゲル状のマトリックス中に固定化し、上記コロイド結晶層の上記積層体を作製する第２ゲル化工程とを有することを特徴とするコロイド結晶積層体の製造方法にある（請求項６）。
【００１４】
上記第２の発明のコロイド結晶の製造方法は、上記第１結晶化工程と、上記第１ゲル化工程と、上記第２結晶化工程と、上記第２ゲル化工程とを有する。
上記第１結晶化工程においては、親水性溶媒中に親水性モノマーを５〜３０重量％含む低濃度モノマー溶液中で、上記コロイド粒子を規則的に配列させる。
上記のごとく、上記第１結晶化工程においては、特定の濃度の上記低濃度モノマー溶液を用いている。そのため、上記低濃度モノマー溶液中で、上記コロイド粒子は、粒子間の相互作用により規則的に配列することが容易にできる。
【００１５】
上記第１ゲル化工程においては、上記１結晶化工程後に、上記低濃度モノマー溶液中に含まれる上記親水性モノマーを重合させることにより、ゲル状のマトリックス中に上記コロイド粒子を固定化し、コロイド結晶層を作製する。
上記のごとく、上記第１ゲル化工程においては、上記低濃度モノマー溶液中に上記特定の濃度で含まれる上記親水性モノマーを重合させている。そのため、上記第１結晶化工程において形成された上記コロイド粒子の規則的な配列、即ち結晶構造を維持しつつ、上記ゲル状のマトリックス中に上記コロイド粒子を固定することができる。
【００１６】
上記第２結晶化工程においては、上記第１結晶化工程とは異なる濃度、又は／及び異なる粒子径の上記コロイド粒子を含有する上記低濃度モノマー溶液中に、上記コロイド結晶層を浸漬し、該低濃度モノマー溶液中において、上記コロイド結晶層上に上記コロイド粒子を規則的に配列させる。
上記のごとく、上記第２結晶化工程においては、上記第１結晶化工程と同様に特定の濃度の上記低濃度モノマー溶液中で、上記コロイド結晶層上に上記コロイド粒子を規則的に配列させている。そのため、粒子間の相互作用により、上記コロイド結晶層上に上記コロイド粒子を規則的に配列させることが容易にできる。
また、上記第２結晶化工程において、上記低濃度モノマー溶液は、上記第１結晶化工程とは異なる濃度、又は／及び異なる粒子径の上記コロイド粒子を含有する。そのため、上記第２結晶化工程においては、上記第１結晶化工程とは異なる粒子間距離で、上記コロイド粒子を規則的に配列させることができる。
【００１７】
上記第２ゲル化工程においては、上記第２結晶化工程後の上記低濃度モノマー溶液中に含まれる上記親水性モノマーを重合させることにより、上記コロイド結晶層上に規則的に配列された上記コロイド粒子をゲル状のマトリックス中に固定化し、上記コロイド結晶層の上記積層体を作製する。
上記のごとく、上記第２ゲル化工程においては、上記コロイド結晶層上に規則的に配列された上記コロイド粒子をゲル状のマトリックス中に固定化している。そのため、上記第２結晶化工程において形成された上記コロイド粒子の規則的な配列、即ち結晶構造を維持しつつ、上記ゲル状のマトリックス中に上記コロイド粒子を固定することができる。
【００１８】
このようにして、上記第２の発明によれば、互いに異なる粒子間距離で上記コロイド粒子が上記マトリックス中に配列された上記コロイド結晶層の積層体からなるコロイド結晶積層体を得ることができる。
上記第２の発明の製造方法によって得られる上記コロイド結晶積層体においては、異なる２つの上記コロイド結晶層間におけるコロイド粒子の粒子間距離が異なっている。即ち、異なる２つの上記コロイド結晶層は、結晶構造が互いに異なる。そのため、上記コロイド結晶積層体においては、結晶構造の異なる上記コロイド結晶層がそれぞれ異なる光学特性を示すことができる。
それ故、上記コロイド結晶積層体は、フォトニック結晶等の光機能材料として、幅広い用途で用いることができる。
【発明を実施するための最良の形態】
【００１９】
次に、本発明の実施の形態例について説明する。
本発明において、上記コロイド粒子としては、例えばポリスチレン（ＰＳ）、ポリメタクリル酸メチル（ＰＭＭＡ）等のポリマー粒子や、シリカ粒子等の単分散な粒子を用いることができる。
具体的には、ポリマー粒子としては、エマルション重合により合成されたポリスチレン粒子や、ポリメタクリル酸メチル粒子等がある（例えば、ダウケミカル社、ポリサイエンス社、日本合成ゴム社、及び積水化学社等の各社から製造されているものがある）。
また、シリカ粒子としては、例えばストーバー法により合成されたものがある（例えば日本触媒社や触媒化成社等の各社から製造されているものがある）。
【００２０】
また、上記コロイド粒子としては、例えばポリスチレン、ポリメタクリル酸メチル、シリカ等からなるテンプレート粒子に、層状化合物を剥離して得られるナノシートをコートした二層構造の粒子を用いることができる。また、二層構造の粒子からテンプレート粒子を除去した中空粒子を用いることもできる。
【００２１】
上記層状化合物としては、例えば粘土鉱物のモンモリロナイト等のケイ酸塩や、チタン酸塩、リン酸塩、ニオブ酸塩、バナジウム酸塩、タングステン酸塩、モリブデン酸塩等のイソ及びポリへテロ酸塩のイオン交換性層状化合物や、グラファイト、遷移金属ジカルコゲン化物、二価金属リンカルコゲン化物等の分子性層状化合物等がある。これらの層状化合物は、水などの分散媒中で塩酸や硝酸等で酸処理を施すことにより、一層ごとの薄膜状のナノシートに剥離させ、分散媒中にコロイド状に分散させることができる。このナノシート層は、例えばレイヤーバイレイヤー法等によりテンプレート粒子にコーティングすることができる。
【００２２】
また、二層構造の粒子からテンプレート粒子を除去する方法としては、例えばテンプレート粒子がシリカよりなる場合には、二層構造の粒子を水酸化ナトリウム水溶液中で加熱する方法や、フッ化水素酸水溶液中でエッチングする方法等がある。また、テンプレート粒子がポリスチレン又はポリメタクリル酸メチルからなる場合には、テトラヒドロフラン等の極性溶媒を水で希釈した溶媒中でテンプレート粒子を簡単に除去することができる。
【００２３】
上記コロイド粒子は、粒子径が０．０１〜１０μｍであることが好ましい（請求項２、請求項１３）。
粒子径が０．０１μｍ未満の場合には、上記コロイド結晶積層体の作製時において、上記コロイド粒子間の相互作用を制御することが困難になり、上記コロイド粒子を規則的に配列させることが困難になるおそれがある。一方、１０μｍを超える場合には、上記コロイド結晶の作製時において、液体中で上記コロイド粒子を規則的に配列させる場合等に、上記コロイド粒子の沈降等の影響を受けやすく、上記コロイド粒子を規則的に配列させることが困難になるおそれがある。
【００２４】
上記コロイド粒子は、その粒子径のばらつきが１０％以下であることが好ましい（請求項３、請求項１４）
上記コロイド粒子の粒子径のばらつきが１０％を超える場合には、上記コロイド結晶積層体の作製時に、上記コロイド粒子を規則的に配列させることが困難になるおそれがある。その結果、上記コロイド結晶層の結晶化が困難になるおそれがある。
【００２５】
また、上記マトリックスは、上記親水性モノマーを重合させてなる。上記親水性モノマーは、水又は水に溶解する溶媒中に溶解するモノマーである。
上記親水性モノマーとしては、例えばアクリルアミド、メチレンビスアクリルアミド、ポリエチレングリコール（メタ）アクリレート、ポリエチレングリコールジ（メタ）アクリレート、ポリエチレングリコールトリアクリレート、ポリエチレングリコールジアクリレート、メトキシポリエチレングリコールモノアクリレート、２−ヒドロキシエチル（メタ）アクリレート、及び２−ヒドロキシプロピル（メタ）アクリレート等がある。
【００２６】
また、上記第１の発明において、上記マトリックスは、９５重量％以下の水分を含んでいることが好ましい（請求項４）。
上記マトリックスの水分量が９５重量％を超える場合には、上記マトリックスが上記コロイド粒子を充分に保持することが困難になるおそれがある。その結果、上記コロイド結晶積層体の強度が不充分になり、水分が蒸発することにより、結晶構造が壊れたり、歪みが生じたりし易くなるおそれがある。より好ましくは、上記マトリックスの水分量は、４０重量％以下がよい。
【００２７】
また、上記マトリックスは、ゲル状であることが好ましい（請求項５）。
この場合には、上記コロイド結晶積層体の製造時に、上記マトリックス中に上記コロイド粒子を固定させることが容易になる。即ち、比較的簡単に上記コロイド結晶積層体を作製することができる。
【００２８】
次に、上記第２の発明（請求項６）においては、上記第１結晶化工程と、上記第１ゲル化工程と、上記第２結晶化工程と、上記第２ゲル化工程とを行う。
上記第１結晶化工程及び上記第２結晶化工程においては、上記低濃度モノマー溶液中で、上記コロイド粒子を規則的に配列させる。
【００２９】
上記低濃度モノマー溶液は、親水性溶媒中に親水性モノマーを５〜３０重量％含有している。親水性モノマーが５重量％未満の場合には、後述の第１ゲル化工程や第２ゲル化工程において、上記親水性モノマーを重合させて得られるゲル状のマトリックスの水分量が多くなりすぎて、上記コロイド結晶積層体の結晶構造が壊れ易くなるおそれがある。その結果、第１ゲル化工程後における上記コロイド結晶層や、第２ゲル化工程後におけるコロイド結晶積層体の取り扱いが困難になるおそれがある。また、この場合には、上記第２ゲル化工程後に得られる上記コロイド結晶積層体の水分量が多くなり、上記コロイド結晶積層体の強度が不充分になり、水分が蒸発することにより、結晶構造が壊れたり、歪みが生じたりし易くなるおそれがある。一方、３０重量％を超える場合には、上記低濃度モノマー溶液中で上記コロイド粒子を規則的に配列させることができなくなるおそれがある。また、この場合には、上記第１ゲル化工程及び第２ゲル化工程において上記親水性モノマーを重合させたときに、それぞれ上記第１結晶化工程及び上記第２結晶化工程において形成したコロイド粒子の配列が壊れてしまうおそれがある。
より好ましくは、上記低濃度モノマー溶液中の上記親水性モノマーの濃度は５〜１５重量％がよい。
【００３０】
また、上記第１結晶化工程及び第２結晶化工程においては、上記低濃度モノマー溶液中に上記コロイド粒子を分散させ、溶液中における粒子間の相互作用で配列させることができる。
この場合には、コロイド粒子が配列して結晶構造を形成するときに、その結晶構造（格子定数、結晶型）を粒子間の相互作用によって制御することができる。
【００３１】
特に、粒子間の静電相互作用によって規則的に配列させる場合には、上記親水性溶媒中の低分子イオンを例えばイオン交換樹脂や透析などによって取り除いておくことが好ましい。この場合には、上記親水性溶媒中の上記コロイド粒子の表面に形成される電気二重層が厚くなり、粒子間の相互作用を強くすることができる。その結果、上記コロイド粒子が上記低濃度モノマー溶液中で規則的な配列を形成し易くなる。
【００３２】
上記低濃度モノマー溶液における上記親水性溶媒としては、水、又は水に溶解する溶媒と水との混合溶媒等を用いることができる。水に溶解する溶媒としては、具体的には例えばメタノール、エタノール、プロパノール等のアルコール類、メチルセロソルブ（エチレングリコールモノメチルエーテル）、エチルセロソルブ（エチレングリコールモノエチルエーテル）、ブチルセロソルブ（エチレングリコールモノブチルエーテル）等のエーテル類、ケトン類、エステル類、エチレングリコール、プロピレングリコール、及びグリセリン等がある。
【００３３】
また、上記親水性モノマーは、水又は水に溶解する溶媒中に溶解するものである。例えばアクリルアミド、メチレンビスアクリルアミド、ポリエチレングリコール（メタ）アクリレート、ポリエチレングリコールジ（メタ）アクリレート、ポリエチレングリコールトリアクリレート、ポリエチレングリコールジアクリレート、メトキシポリエチレングリコールモノアクリレート、２−ヒドロキシエチル（メタ）アクリレート、及び２−ヒドロキシプロピル（メタ）アクリレート等を用いることができる。また、上記親水性モノマーとしてポリエチレングリコール（メタ）アクリレート、ポリエチレングリコールジ（メタ）アクリレート、ポリエチレングリコールジアクリレート、メトキシポリエチレングリコールモノアクリレート等のエチレングリコール鎖を有するものを用いる場合には、より親水性が高いものが好ましいため、エチレングリコール鎖長が３以上のものがよい。より好ましくは、エチレングリコールの鎖長が５以上のものがよい。
【００３４】
また、上記低濃度モノマー溶液中に含まれる上記親水性モノマーは、分子量が２００以上であることが好ましい（請求項７）。
上記低濃度モノマー溶液中の上記親水性モノマーの分子量が２００未満の場合には、上記第１結晶化工程及び第２結晶化工程における上記コロイド粒子の規則的な配列が乱されてしまうおそれがある。より好ましくは、４００以上がよい。
【００３５】
また、上記第２結晶化工程において、上記低濃度モノマー溶液中に、上記コロイド結晶層を浸漬する具体的な方法としては、例えばガラスなどのセル中に、上記コロイド結晶層と上記低濃度モノマー溶液とを入れて浸漬する方法や、上記コロイド結晶層上に、上記低濃度モノマー溶液を塗布する方法等がある。
【００３６】
次に、上記第１ゲル化工程及び第２ゲル化工程においては、上記低濃度モノマー溶液中に含まれる上記親水性モノマーを重合させ、ゲル状のマトリックス中に上記コロイド粒子を固定化させる。
上記親水性モノマーを重合させる方法としては、光重合や加熱による重合等がある。
【００３７】
また、上記第１ゲル化工程及び第２ゲル化工程後に得られるゲル状の上記マトリックスは、６０重量％〜９５重量％の水分を含んでいることが好ましい。
上記マトリックスの水分量が６０重量％未満の場合には、上記第１ゲル化工程及び上記第２ゲル化工程において上記コロイド粒子を固定化した際に、それぞれ上記第１結晶化工程及び第２結晶化工程において形成した上記コロイド粒子の規則的な配列が乱されてしまうおそれがある。その結果、所望の結晶構造を有するコロイド結晶層を得ることが困難になるおそれがある。一方、９５重量％を超える場合には、上記マトリックスの水分が多すぎて上記コロイド結晶層の取り扱いが困難になるおそれがある。
【００３８】
また、上記第２ゲル化工程後に、上記コロイド粒子を含有する上記低濃度モノマー溶中に、上記積層体を浸漬し、該積層体上に上記コロイド粒子を規則的に配列させる連続結晶化工程と、
該連続結晶化工程後の上記低濃度モノマー溶液中に含まれる上記親水性モノマーを重合させることにより、上記積層体上に規則的に配列され上記コロイド粒子をゲル状のマトリックス中に固定化する連続ゲル化工程とを交互に少なくとも１回以上行うことが好ましい（請求項８）。
この場合には、上記コロイド結晶層が３層以上積層されたコロイド結晶積層体を得ることができる。
このとき、各コロイド結晶層の作製に用いる上記低濃度モノマー溶液中の上記コロイド粒子の濃度又は／及び粒子径を各コロイド結晶層毎に変えることにより、さらに複数の光学特性を示すコロイド結晶積層体を作製することができる。
【００３９】
上記連続結晶化工程において、上記低濃度モノマー溶中に、上記積層体を浸漬する具体的な方法としては、例えばガラスなどのセル中に、上記積層体と上記低濃度モノマー溶液とを入れて浸漬する方法や、上記積層体上に、上記低濃度モノマー溶液を塗布する方法等がある。
【００４０】
また、上記第２ゲル化工程又は上記連続ゲル化工程後の上記積層体を、親水性溶媒中に親水性モノマーを５０重量％以上含む高濃度モノマー溶液に浸漬する高濃度モノマー置換工程と、
上記高濃度モノマー溶液中に含まれる上記親水性モノマーを重合させる硬化工程とを行うことが好ましい（請求項９）
この場合には、上記コロイド結晶積層体の強度をより向上させることができる。
【００４１】
即ち、上記高濃度モノマー置換工程において、上記積層体を上記高濃度モノマー溶液に浸漬すると、上記コロイド結晶積層体のゲル状のマトリックス中に、上記親水性モノマーが高濃度で含浸される。その後、上記硬化工程において、ゲル状のマトリックス中に高濃度で含浸された上記親水性モノマーを重合させると、ゲル状のマトリックスよりも水分量の少ない新たなマトリックスを形成することができる。このとき、各コロイド結晶層におけるコロイド粒子はゲル状のマトリックス中にすでに固定化されているため、その規則的な配列はほとんど損なわれることがない。また、上記硬化工程において形成した新たなマトリックスは、水分量がより少ないため、より高い強度で上記コロイド結晶積層体の構造を保持できる。
【００４２】
上記高濃度モノマー溶液中の上記親水性モノマーの濃度が５０重量％未満の場合には、上記コロイド結晶積層体の強度を充分に向上させることができないおそれがある。
また、上記高濃度モノマー溶液における上記親水性溶媒及び上記親水性モノマーとしては、上記低濃度モノマー溶液と同様のものを用いることができる。
【００４３】
また、上記高濃度モノマー置換工程においては、記第２ゲル化工程又は上記連続ゲル化工程後の上記積層体を乾燥又は凍結乾燥させてから上記高濃度モノマー溶液に浸漬することができる。この場合には、上記高濃度モノマー溶液を上記積層体のマトリックス中に充分に含浸させることができる。その結果、得られる上記コロイド結晶積層体における強度の偏りが少なくなり、より強度に優れたコロイド結晶積層体を得ることができる。また、乾燥せずにそのまま浸漬することもできる。
【００４４】
上記高濃度モノマー溶液中に含まれる上記親水性モノマーは、分子量が６００以下であることが好ましい（請求項１０）。
上記高濃度モノマー溶液中の上記親水性モノマーの分子量が６００を超える場合には、上記高濃度モノマー置換工程において、上記コロイド結晶積層体のゲル状のマトリックス中に上記親水性モノマーを充分に含浸させることができないおそれがある。より好ましくは、４００以下がよい。
【００４５】
上記硬化工程において、上記親水性モノマーを重合させる方法としては、光重合や加熱による重合等がある。
【００４６】
また、上記高濃度モノマー溶液中に含まれる上記親水性モノマーを重合させた後に残存する溶媒を、さらに上記高濃度モノマー溶液で置換する連続置換工程と、該連続置換工程において置換した上記高濃度モノマー溶液中に含まれる上記親水性モノマーを重合させる連続硬化工程とを行うことが好ましい。この場合には、上記コロイド結晶積層体の強度をさらに高めることができる。
【００４７】
また、上記連続置換工程と上記連続硬化工程とを繰り返し行うことができる。
この場合には、上記コロイド結晶積層体の強度をさらに一層高めることができる。
また、上記連続置換工程と上記連続硬化工程とを繰り返す毎に、上記高濃度モノマー溶液の濃度をより高くすることができる。
この場合には、上記連続置換工程と上記連続硬化工程とを繰り返す毎に、上記コロイド結晶積層体の強度を緩やかに高めることができる。そのため、上記第１結晶化工程及び上記第２結晶化工程において形成した上記コロイド粒子の規則的な配列をほとんど損ねることなく、上記コロイド結晶積層体の強度を高めることができる。その結果、所望の結晶構造を有すると共に、強度に優れたコロイド結晶積層体を作製することができる。
【００４８】
また、上記固定化工程、又は上記連続固定化工程後に得られる上記コロイド結晶積層体は、上記マトリックス中に４０重量％以下の水分を含んでいることが好ましい（請求項１１）。
水分量が４０重量％を超える場合には、上記コロイド結晶積層体の強度が不充分なものになるおそれがある。
【００４９】
また、上記親水性モノマーは、光重合により重合させることが好ましい（請求項１２）。
この場合には、上記第１結晶化工程及び第２結晶化工程において上記低濃度モノマー溶液中で形成した上記コロイド粒子の規則的な配列をほとんど損ねることなく、上記コロイド結晶積層体を作製することができる。そのため、この場合には、所望の格子定数や結晶型等の結晶構造を有するコロイド結晶積層体を作製することができる。
【００５０】
光重合は、上記低濃度モノマー溶液や上記高濃度モノマー溶液に光開始剤を添加し、光を照射することにより行うことができる。光開始剤としては、例えばベンゾインエーテル、ベンゾフェノン、アントラキノン、チオキサン、ケタール、及びアセトフェノン等のカルボニル化合物、ジスルフィド及びジチオカーバメート等の硫黄化合物、過酸化ベンゾイル等の有機過酸化物、アゾ化合物、遷移金属錯体、ポリシラン化合物、色素増感剤等がある。
【実施例】
【００５１】
（実施例１）
次に、本発明の実施例にかかるコロイド結晶積層体につき、図１〜図６を用いて説明する。
図１に示すごとく、本例のコロイド結晶積層体１は、親水性モノマーを重合させてなるマトリックス２と、このマトリックス２中に配列されたコロイド粒子３とを有するコロイド結晶層４１，４２が２層積層された積層体４からなる。コロイド粒子３は、マトリックス２中に固定化されている。積層体４を構成する各コロイド結晶層４１，４２において、コロイド粒子３は、マトリックス２中に略均一な距離で配置されている。積層体４においては、一方のコロイド結晶層４１におけるコロイド粒子３の粒子間距離が、他方のコロイド結晶層４２におけるコロイド粒子３の粒子間距離と異なっている。
【００５２】
本例において、コロイド粒子３は、二酸化珪素（シリカ、ＳｉＯ2）の粒子である。マトリックス２は、メトキシポリエチレングリコールモノアクリレートモノマー及びポリエチレングリコールジアクリレートモノマーを重合したものである。
【００５３】
本例のコロイド結晶積層体１の製造方法においては、下記の第１結晶化工程と、第１ゲル化工程と、第２結晶化工程と、第２ゲル化工程とを行う。
第１結晶化工程においては、図３に示すごとく、水等の親水性溶媒中に親水性モノマー２５１を１０重量％含む低濃度モノマー溶液２５中でコロイド粒子３を規則的に配列させる。
【００５４】
また、第１ゲル化工程においては、低濃度モノマー溶液２５中に含まれる親水性モノマー２５１を重合させることにより、図４に示すごとく、ゲル状のマトリックス２中にコロイド粒子３を固定化し、コロイド結晶層４１を作製する。
次に、第２結晶化工程においては、図５に示すごとく、第１結晶化工程とは異なる濃度でコロイド粒子３を含有する低濃度モノマー溶液２５中に、コロイド結晶層４１を浸漬し、低濃度モノマー溶液２５中において、コロイド結晶層４１上にコロイド粒子３を規則的に配列させる。
また、第２ゲル化工程においては、低濃度モノマー溶液２５中に含まれる親水性モノマー２５１を重合させることにより、図１に示すごとくコロイド結晶層４１上に規則的に配列されたコロイド粒子３をゲル状のマトリックス２中に固定化し、コロイド結晶層４１上にコロイド結晶層４２を形成する。このようにして、図１に示すごとく、２つのコロイド結晶層４１及び４２の積層体４からなるコロイド結晶積層体１を作製する。
【００５５】
以下、本例のコロイド結晶の製造方法につき、詳細に説明する。
まず、図２に示すごとく、コロイド粒子３としての二酸化珪素（シリカ）粒子を水に分散させた水分散液３０（触媒化成社製のカタロイドＳＩ−８０Ｐ）を準備した。この水分散液３０にイオン交換樹脂を共存させて約１週間撹拌し、分散媒中に存在する低分子イオンを除去した。
次に、親水性溶媒としてのイオン交換水と、親水性モノマーとしてのメトキシポリエチレングリコールモノアクリレートモノマ（新中村化学社製  ＮＫエステルＡＭ−９０Ｇ、エチレングリコールの鎖長９、分子量４８２）及びポリエチレングリコールジアクリレートモノマ（新中村化学社製  ＮＫエステルＡ６００、エチレングリコールの鎖長９、分子量５０６）とからなる低濃度モノマー溶液を準備した。
【００５６】
図２及び図３に示すごとく、ガラスセル１０１中で、シリカ粒子３を分散させた水分散液３０に低濃度モノマー溶液２５を混合し、シリカ粒子３の濃度が１５重量％、親水性モノマー２５１（メトキシポリエチレングリコールモノアクリレートモノマ及びポリエチレングリコールジアクリレートモノマ）の濃度が１０重量％になるように調整した。さらに、光硬化剤（チバスペシャリティケミカル社製  Ｄａｒｏｃｕｒｅ１１７３）を添加し、約１時間静置して、図３に示すごとく、コロイド粒子３を低濃度モノマー溶液２５中で規則的に配列させた（第１結晶化工程）。
【００５７】
次に、低濃度モノマー溶液２５に紫外光を１０分間照射し、低濃度モノマー溶液２５中に含まれる親水性モノマー２５１を重合させた。これにより、親水性モノマー２５１がゲル状のマトリックスを形成し、図４に示すごとく、ゲル状のマトリックス２中にコロイド粒子３が固定化された厚み０．５ｍのコロイド結晶層４１を作製した（第１ゲル化工程）。
【００５８】
次いで、図５に示すごとく、第１ゲル化工程において用いたガラスセル１０１よりも厚みの大きなガラスセル１０２を準備し、このガラスセル１０２中にコロイド結晶層４１を入れた。次いで、上記と同様の低濃度モノマー溶液２５にシリカ粒子の水分散液を混合してシリカ粒子３の濃度が２０重量％、親水性モノマー２５１の濃度が１０重量％となるように調整した。さらに低濃度モノマー溶液２５には、上記と同様の光硬化剤を添加した。このシリカ粒子３が分散された低濃度モノマー溶液２５をガラスセル１０２中のコロイド結晶層４１上に積層し、約１時間静置し、図５に示すごとく、低濃度モノマー溶液２５中で、コロイド粒子３をコロイド結晶層４１上に規則的に配列させた（第２結晶化工程）。
【００５９】
その後、紫外光を１０分間照射し、親水性モノマー２５１を重合させることにより、図１に示すごとく、コロイド結晶層４１上に規則的に配列されたコロイド粒子３をゲル状のマトリックス２中に固定化し、厚み０．５ｍｍの新たなコロイド結晶層４２を形成した。このようにして、２つのコロイド結晶層４１，４２の積層体４からなるコロイド結晶積層体１を得た（第２ゲル化工程）。これを試料Ｅ１とする。
【００６０】
次に、上記試料Ｅ１について、その反射スペクトルを測定した。その結果を図６に示す。また、試料Ｅ１は、反射スペクトルの測定において、表面が赤紫色〜青色に反射するものであった。
【００６１】
図１に示すごとく、試料Ｅ１のコロイド結晶積層体１は、コロイド結晶層４１，４２が２層積層された積層体４からなる。上述のごとく、２つのコロイド結晶層４１，４２の作製にあたっては、コロイド粒子３の濃度を各コロイド結晶層４１，４２で変更した。そのため、コロイド結晶積層体１は、一方のコロイド結晶層４１におけるコロイド粒子３の粒子間距離が、他方のコロイド結晶層４２におけるコロイド粒子３の粒子間距離と異なっている。そのため、コロイド結晶積層体１においては、結晶構造の異なる２つのコロイド結晶層がそれぞれ異なる光学特性を示すことができる。即ち、図１に示すごとく、試料Ｅ１のコロイド結晶積層体１においては、例えば入射光（矢印Ａ）を、コロイド結晶層４１とコロイド結晶層４２とが、それぞれ異なる反射光（矢印ａ１及び矢印ａ２）で反射することができる。
【００６２】
実際に図６から知られるごとく、試料Ｅ１のコロイド結晶積層体１は、明瞭な２つの反射ピークを示した。即ち、試料Ｅ１においては、図１に示すごとく、異なるの格子面間距離を有する２種類のコロイド結晶層４１，４２が、それぞれのＢｒａｇｇ回折に由来するピークを示すことがわかる。
このように、試料Ｅ１は、各コロイド結晶層が複数の異なる光学特性を示すことができる。それ故、試料Ｅ１のコロイド結晶積層体は、フォトニック結晶等の光機能材料として、幅広い用途で用いることができる。
【００６３】
（実施例２）
本例は、上記実施例１とは、コロイド粒子の濃度を変えてコロイド結晶積層体を作製した例である。
まず、実施例１と同様に、コロイド粒子としての二酸化珪素（シリカ）粒子を水に分散させた水分散液（触媒化成社製のカタロイドＳＩ−８０Ｐ）を準備し、分散媒中に存在する低分子イオンを除去した。
【００６４】
次に、実施例１と同様の低濃度モノマー溶液を準備し、この低濃度モノマー溶液を、シリカ粒子を分散させた水分散液に混合し、シリカ粒子の濃度が１０重量％、モノマー濃度が１０重量％になるように調整した。さらに、実施例１と同様にして光硬化剤を添加し、約１時間静置して、コロイド粒子を低濃度モノマー溶液中で規則的に配列させた（第１結晶化工程）。
【００６５】
次に、実施例１と同様にして第１ゲル化工程を行い、低濃度モノマー溶液中に含まれる親水性モノマーを重合させた。これにより、ゲル状のマトリックス中にコロイド粒子が固定された厚み０．５ｍｍコロイド結晶層を作製した。
【００６６】
次いで、上記と同様の低濃度モノマー溶液にシリカ粒子の水分散液を混合してシリカ粒子の濃度が１５重量％、親水性モノマーの濃度が１０重量％となるように調整した。さらに上記と同様の光硬化剤を添加した。このシリカ粒子が分散された低濃度モノマー溶液を、実施例１と同様にしてガラスセル中のコロイド結晶層上に積層し、コロイド粒子をコロイド結晶層上に規則的に配列させた（第２結晶化工程）。
【００６７】
その後、実施例１と同様にして第２ゲル化工程を行い、コロイド結晶層上に規則的に配列されたコロイド粒子をゲル状のマトリックス中に固定化し、厚み０．５ｍの新たなコロイド結晶層を積層させた。このようにして、２つのコロイド結晶層の積層体からなるコロイド結晶積層体を得た。これを試料Ｅ２とする。
【００６８】
次に、試料Ｅ２について、実施例１と同様にして反射スペクトルを測定した。その結果を図７に示す。試料Ｅ２は、上記試料Ｅ１と同様に、反射スペクトルの測定において、表面が赤紫色〜青色に反射するものであった。
【００６９】
図７より知られるごとく、本例において作製した試料Ｅ２のコロイド結晶は、実施例１と同様に、明瞭な２つの反射ピークを示した。即ち、試料Ｅ２においても、試料Ｅ１と同様に、異なるの格子面間距離を有する２種類のコロイド結晶層が、それぞれのＢｒａｇｇ回折に由来するピークを示すことがわかる。
このように、試料Ｅ２は、各コロイド結晶層が複数の異なる光学特性を示すことができる。
【００７０】
（比較例）
本例は、上記試料Ｅ１及び試料Ｅ２のコロイド結晶積層体の優れた特徴を明らかにするため、比較用として単層からなるコロイド結晶を作製する例である。
まず、実施例１と同様に、コロイド粒子としての二酸化珪素（シリカ）粒子を水に分散させた水分散液（ＳＩ−８０Ｐ）を準備し、分散媒中に存在する低分子イオンを除去した。
【００７１】
次に、イオン交換水にアクリルアミドモノマー（ＡＭ−９０Ｇ）及びメチレンビスアクリルアミドモノマー（Ａ６００）を含有するモノマー溶液を準備した。
このモノマー溶液を、シリカ粒子を分散させた水分散液に混合し、シリカ粒子の濃度が２０重量％、モノマー（アクリルアミドモノマー及びメチレンビスアクリルアミドモノマー）濃度が１０重量％になるように調整した。さらに、光硬化剤（Ｄａｒｏｃｕｒｅ１１７３）を添加し、約１時間静置して、コロイド粒子を規則的に配列させ、モノマー溶液中でコロイド結晶を形成させた。
【００７２】
次に、コロイド結晶を形成したモノマー溶液に紫外光を１０分間照射し、モノマー溶液中に含まれる親水性モノマーを重合させた。これにより、親水性モノマーがゲル状のマトリックスを形成し、ゲル状のマトリックス中にコロイド粒子が配列されたコロイド結晶を作製した。これを試料Ｃ１とする。
【００７３】
次に、試料Ｃ１について、実施例１と同様にして反射スペクトルを測定した。その結果を図８に示す。試料Ｃ１は、反射スペクトルの測定において、表面が青色に反射するものであった。
【００７４】
図８より知られるごとく、試料Ｃ１は、明瞭な反射ピークを１つだけ示した。即ち、試料Ｃ１においては、特定の格子面間距離を有する１種類のコロイド結晶が、そのＢｒａｇｇ回折に由来するピークだけを示すことがわかる。
【図面の簡単な説明】
【００７５】
【図１】実施例１にかかる、コロイド結晶積層体の構成を示す説明図。
【図２】実施例１にかかる、コロイド粒子を水に分散させた状態を示す説明図。
【図３】実施例１にかかる、第１結晶化工程において、低濃度モノマー溶液中でコロイド粒子を規則的に配列させた様子を示す説明図。
【図４】実施例１にかかる、ゲル状のマトリックス中にコロイド粒子が固定化されてなるコロイド結晶層を示す説明図。
【図５】実施例１にかかる、第２結晶化工程において、低濃度モノマー中でコロイド結晶層上にコロイド粒子を規則的に配列させた様子を示す説明図。
【図６】実施例１にかかる、コロイド結晶積層体（試料Ｅ１）の反射スペクトルを示す線図。
【図７】実施例２にかかる、コロイド結晶積層体（試料Ｅ２）の反射スペクトルを示す線図。
【図８】比較例にかかる、コロイド結晶（試料Ｃ１）の反射スペクトルを示す説明図。
【符号の説明】
【００７６】
１  コロイド結晶積層体
２  マトリックス
３  コロイド粒子
４  積層体
４１、４２  コロイド結晶層
【図１】
2005338243.tif 000003
【図２】
2005338243.tif 000004
【図３】
2005338243.tif 000005
【図４】
2005338243.tif 000006
【図５】
2005338243.tif 000007
【図６】
2005338243.tif 000008
【図７】
2005338243.tif 000009
【図８】
2005338243.tif 000010